(57)【要約】【課題】絶縁層に埋設されたヒューズを備える半導体装置において、該ヒューズの切断後に絶縁層に亀裂等が発生した場合でも隣接する素子領域で異常が発生することが抑制された半導体装置および半導体装置の製造方法を提供すること。【解決手段】半導体基板の上部に形成された第１の絶縁層２０と、金属により第１の絶縁層２０上に形成されるとともに上面部、下面部、および側面部を有し、半導体基板に対し垂直方向の断面視において上面部と側面部とが鋭角をなすとともに下面部と側面部とが鈍角をなす逆テーパ形状のヒューズ部１２と、を含む。【選択図】図１
2019040963.tif 000002
【特許請求の範囲】
【請求項１】
半導体基板の上部に形成された第１の絶縁層と、
金属により前記第１の絶縁層上に形成されるとともに上面部、下面部、および側面部を有し、前記半導体基板に対し垂直方向の断面視において前記上面部と前記側面部とが鋭角をなすとともに前記下面部と前記側面部とが鈍角をなす逆テーパ形状のヒューズ部と、
を含む半導体装置。
【請求項２】
前記ヒューズ部の切断はレーザ光による溶断で行われる
請求項１に記載の半導体装置。
【請求項３】
前記ヒューズ部は前記第１の絶縁層に設けられた溝部の内部に形成されている
請求項１または請求項２に記載の半導体装置。
【請求項４】
前記ヒューズ部の前記上面部が第２の絶縁層で被覆されている
請求項１から請求項３のいずれか１項に記載の半導体装置。
【請求項５】
前記ヒューズ部の前記上面部が前記第２の絶縁層に接して被覆されている
請求項４に記載の半導体装置。
【請求項６】
前記側面部は前記上面部に接続された第１の側面部、および前記下面部に接続された第２の側面部からなり、前記半導体基板に対し垂直方向の断面視において前記上面部と前記第１の側面部とのなす角度が前記下面部と前記第２の側面部とのなす角度より小さい
請求項１から請求項５のいずれか１項に記載の半導体装置。
【請求項７】
前記下面部はバリアメタルを介して前記第１の絶縁層と接する
請求項１から請求項６のいずれか１項に記載の半導体装置。
【請求項８】
半導体基板上に第１の絶縁層を形成する工程と、
前記第１の絶縁層に第１の開口部を形成する第１のエッチング工程と、
前記第１の開口部の底部に前記第１の開口部より幅の狭い第２の開口部を形成する第２のエッチング工程と、
前記第１の開口部および前記第２の開口部上に金属層を形成し前記第１の開口部および前記第２の開口部を前記金属層で埋める工程と、
前記金属層をエッチングして前記第１の開口部の少なくとも一部および前記第２の開口部に前記金属層を残留させる工程と、
前記第１の絶縁層の表面と前記金属層の上面部とを被覆する第２の絶縁層を形成する工程と、
を含む半導体装置の製造方法。
【請求項９】
前記第１のエッチングがウェットエッチングであり、前記第２のエッチングがドライエッチングである
請求項８に記載の半導体装置の製造方法。
【請求項１０】
第１の配線層を形成する工程と、
前記第１の配線層上に一端を開口するビアホールを形成する工程と、
前記ビアホールの他端の開口を含むように第２の配線層を形成する工程と、をさらに含み、
前記第１の開口部を形成する工程および前記第２の開口部を形成する工程は、前記ビアホールを形成する工程の一部であり、
前記金属層を形成する工程は、前記第２の配線層を形成する工程の一部である
請求項８または請求項９に記載の半導体装置の製造方法。
【請求項１１】
前記ビアホールを形成する工程が、前記第１の開口部を形成する工程および前記第２の開口部を形成する工程と同じ工程である
請求項１０に記載の半導体装置の製造方法。
【請求項１２】
前記ビアホールを形成する工程が、前記第１の開口部を形成する工程および前記第２の開口部を形成する工程と別の工程である
請求項１０に記載の半導体装置の製造方法。
【発明の詳細な説明】
【技術分野】
【０００１】
本発明は、半導体装置および半導体装置の製造方法に関するものである。
【背景技術】
【０００２】
半導体装置には、製造後に行われる特性の調整等のために、例えばレーザ照射により切断されるヒューズが搭載される場合がある。一般に、ヒューズは半導体装置の内部回路を構成する配線やパッドと同一の導電層により構成され、ヒューズ上には半導体装置を湿気から保護する等の目的で形成されるパッシベーション膜が形成されることもある。この場合のヒューズの切断は、パッシベーション膜の形成後に、該パッシベーション膜を介して行われる。
【０００３】
上記のようなヒューズに関連する従来技術として、例えば特許文献１に開示された半導体装置が知られている。特許文献１に開示された半導体装置は、半導体基板上に形成された層間絶縁膜と、層間絶縁膜に埋め込まれたヒューズと、層間絶縁膜上に形成され、ヒューズに達する開口部が形成されたヒューズ保護膜とを有し、開口部内のヒューズの側壁に接して層間絶縁膜が設けられている。特許文献１に係る半導体装置は、レーザ光の照射によりヒューズを切断して回路を再構成する。特許文献１では、開口部の形成後にヒューズ保護膜を形成するのでヒューズ保護膜の膜厚を容易にかつ薄く制御することができ、その結果ヒューズの切断を安定して行うことができるとしている。
【０００４】
また、他のヒューズに関連する従来技術として、特許文献２に開示された半導体装置も知られている。特許文献２に開示された半導体装置は、層間絶縁層を介して設けた上下の配線層を接続する孔内に埋め込んだコンタクト導電体と同じ導電体からなり、かつ、少なくとも層間絶縁層を含む絶縁層内に形成されたヒューズ配線層を有する。特許文献２では、このような構成により、冗長手段の切断性を良好にすることが可能であり、その結果絶縁層におけるクラックの発生を防止できるとしている。
【０００５】
一方、積層配線構造の製造工程において、トップメタル（最上層の配線層）が例えば厚膜配線でメタル（金属）ヒューズに使用できない場合、トップメタルより下層のメタル配線層（以下、「下層配線層」）でヒューズを形成する。ここで、２層配線の下層配線層を用いたヒューズを備えた比較例に係る半導体装置を製造する場合の製造工程の一例について説明する。なお、以下の説明では、基板に近い側の配線を「第１配線」（下層配線）、第１配線より上側の配線を「第２配線」（トップメタル）という。
【０００６】
まず、下層絶縁層（中間層）を形成した後、該下層絶縁層上に、周知の金属（アルミニウム等）のスパッタリング、フォトリソグラフィ、およびエッチングを用いて第１配線を形成する。この際、ヒューズとなる部分を同時に形成するが、基板に対し垂直方向の断面で見た場合、ヒューズ部の金属層の側壁は理想的には垂直に形成されることが好ましい。
しかしながら、実際には垂直にはならず、後述するように下底が上底より長い台形形状（テーパ形状）となる。
【０００７】
次に、基板全面に酸化膜等により上層絶縁層を形成し、フォトリソグラフィ、エッチングにより第１配線と第２配線とを接続するコンタクト（ビア）を形成するためのビアホールを開口させる。その後、金属をスパッタリングし、フォトリソグラフィ、エッチングによってビアおよび第２配線を形成する。
【０００８】
次に、窒化膜等でパッシベーション膜（保護膜）を成膜する。その後、フォトリソグラフィ、エッチングによってパッドとなる領域の保護膜と、ヒューズ上の保護膜および上層絶縁層の一部を除去する。この際、ヒューズ上の上層絶縁層の厚さは、保護膜のエッチング工程における上層絶縁層のオーバーエッチングのエッチング量で決まるので、予め定められた膜厚の上層絶縁層が残るようにこのエッチング量を設定する。ここで決まる上層絶縁層の膜厚が、レーザ切断の際の膜厚となる。
【先行技術文献】
【特許文献】
【０００９】
【特許文献１】特開２００５−２０９９０３号公報
【特許文献２】特開平９−４５７８２号公報
【発明の概要】
【発明が解決しようとする課題】
【００１０】
ここで、図８（ａ）を参照して、上記製造方法により製造された比較例に係るヒューズの切断時における問題について説明する。図８（ａ）は、上記製造方法により製造されたヒューズの、基板に垂直な面における短手方向の断面を示している。図８（ａ）に示すように、比較例に係るヒューズを構成する金属配線８４は下層絶縁層８０上に形成され、金属配線８４は上層絶縁層８２に覆われている。上述したように、金属配線８４の断面の形状は、図８（ａ）に示すように下底が上底より長い台形形状、つまり上方に向かって先細りになるテーパ形状となっている。換言すれば、金属配線８４の側壁の基板面に対する角度（テーパ角）が鋭角となっている。
【００１１】
比較例に係るヒューズである金属配線８４の切断は、上層絶縁層８２を介し金属配線８４にレーザ光Ｌを照射し、金属配線８４を溶融させて行う。この際、以下のような問題が発生する場合がある。すなわち、金属配線８４の側壁のテーパ角が鋭角であることに起因し、レーザ光Ｌによる切断後の応力が金属配線８４の底部に集中する。これにより、金属配線８４の上部の上層絶縁層８２よりも先に、金属配線８４の底部近傍の下層絶縁層８０にクラック（亀裂）が入る場合がある。このクラックは下層絶縁層８０と上層絶縁層８２との界面に沿って横方向に広がり、最終的に表面側に応力が解放された形状となる。その結果、隣接する金属配線まで異常形状が到達する、あるいは金属配線におけるショート（短絡）が発生する等の異常が発生する可能性があるという問題である。
【００１２】
この点、特許文献１でも、特にヒューズ上に厚いヒューズ保護膜が残存していると、ヒューズの切断のために大きなレーザエネルギーが必要となり、その結果、大きなクレータが発生し易く、また基板の溶融やこれに起因するクラック、ヒューズ切断部から下方に伸びるクラックなどのダメージが発生し易いとしている。
【００１３】
本発明者らは上記問題について鋭意検討した結果、上記問題が以下のようなプロセスに起因することを見出した。
（１）レーザ光がメタル配線（金属配線８４）に照射されることでメタル配線の温度が上昇する。
（２）テーパ角が鋭角であるメタル配線底部の領域Ｐ１にストレスが集中する。
（３）メタル配線の溶解時に領域Ｐ１を基点として斜め下方向（図８（ａ）に示す方向Ｄ１）に向かって破壊が発生し、下層絶縁層８０にクラックを生じる。
（４）下層絶縁層８０のクラックが下方向および横方向に広がるため、隣接する金属配線に悪影響を及ぼす等の不具合を生じる。
【００１４】
この点、特許文献１に係る半導体装置も特許文献２に係る半導体装置もヒューズ切断時に発生する絶縁層のクラックを問題としているが、上記のような不具合発生のプロセスについては認識されていない。
【００１５】
本発明は上記問題に鑑みてなされたものであり、絶縁層に埋設されたヒューズを備える半導体装置において、該ヒューズの切断後に絶縁層に亀裂等が発生した場合でも隣接する素子領域で異常が発生することが抑制された半導体装置および半導体装置の製造方法を提供することを目的とする。
【課題を解決するための手段】
【００１６】
本発明に係る半導体装置は、半導体基板の上部に形成された第１の絶縁層と、金属により前記第１の絶縁層上に形成されるとともに上面部、下面部、および側面部を有し、前記半導体基板に対し垂直方向の断面視において前記上面部と前記側面部とが鋭角をなすとともに前記下面部と前記側面部とが鈍角をなすヒューズ部と、を含むものである。
【００１７】
一方、本発明に係る半導体装置の製造方法は、半導体基板上に絶縁層を形成する工程と、前記絶縁層に第１の開口部を形成する第１のエッチング工程と、前記第１の開口部の底部に前記第１の開口部より幅の狭い第２の開口部を形成する第２のエッチング工程と、前記第１の開口部および前記第２の開口部上に金属層を形成し前記第１の開口部および前記第２の開口部を前記金属層で埋める工程と、前記金属層をエッチングして前記第１の開口部の少なくとも一部および前記第２の開口部に前記金属層を残留させる工程と、を含むものである。
【発明の効果】
【００１８】
本発明によれば、絶縁層に埋設されたヒューズを備える半導体装置において、該ヒューズの切断後に絶縁層に亀裂等が発生した場合でも隣接する素子領域で異常が発生することが抑制された半導体装置および半導体装置の製造方法が提供される、という効果を奏する。
【図面の簡単な説明】
【００１９】
【図１】（ａ）は第１の実施の形態に係る半導体装置の断面図、（ｂ）はヒューズ部の平面図である。
【図２】第１の実施の形態に係る半導体装置の、（ａ）はヒューズ部の断面図、（ｂ）は配線部の断面図である。
【図３】第１の実施の形態に係る半導体装置の製造工程を示す断面図の一部である。
【図４】第１の実施の形態に係る半導体装置の製造工程を示す断面図の一部である。
【図５】第１の実施の形態に係る半導体装置の製造工程を示す断面図の一部である。
【図６】第２の実施の形態に係る半導体装置の製造工程を示す断面図の一部である。
【図７】第２の実施の形態に係る半導体装置の製造工程を示す断面図の一部である。
【図８】（ａ）は、比較例に係るヒューズの切断時における作用を説明する断面図、（ｂ）は実施の形態に係るヒューズの切断時における作用を説明する断面図である。
【発明を実施するための形態】
【００２０】
以下、図面を参照して本発明の実施の形態について詳細に説明する。
【００２１】
［第１の実施の形態］
図１から図５、および図８（ｂ）を参照して、本実施の形態に係る半導体装置および半導体装置の製造方法について説明する。本実施の形態では配線層の層数に制限はないが、以下では２層配線を例示して説明する。
【００２２】
図１（ａ）に示すように、本実施の形態に係る半導体装置１０は、図示しない基板の主面に形成された下層絶縁層１８（中間層）、上層絶縁層２０（本発明に係る「第１の絶縁層」）、下層配線層３０、および上層配線層２４を含んで構成されている。また、半導体装置１０は、上層絶縁層２０の内部あるいは上面に形成された上層配線層２４を含んで構成される、ヒューズ部１２、配線部１４、およびパッド部１６を備えている。
【００２３】
ヒューズ部１２は、例えばレーザ光等により切断して半導体装置１０に形成された回路の特性調整等を行う機能を有している。図１（ａ）の＜１＞に示すヒューズ部１２は短手方向（Ｙ軸方向）の断面図を示し、＜２＞は平面図（Ｚ軸方向から見た図）を示している。図１（ａ）の＜２＞に示すように、ヒューズ部１２は予め定められた長さでＸ軸方向に延伸されたヒューズ部ビア３２によって形成されている。ヒューズ部ビア３２は上層配線層２４の一部で構成されている。ヒューズ部１２の切断は、例えばレーザ光によってこのヒューズ部ビア３２をＹ軸方向に切断することによって行う。
【００２４】
図１（ｂ）は、ヒューズ部１２の平面視での形状をより詳細に示した図であり、図２（ａ）は、図１（ａ）におけるα−α線（図１（ｂ）に示すγ−γ線）に沿ったヒューズ部１２の断面図を示している。図１（ｂ）、図２（ａ）に示すように、ヒューズ部ビア３２の両端部には引き出し部７０が配置されている(図１（ａ）＜２＞では引き出し部７０を省略して示している）。この引き出し部７０は、例えば他の回路部との接続等に用いられる。
【００２５】
図１（ａ）に示すように、配線部１４は、下層配線層３０、上層配線層２４、および下層配線層３０と上層配線層２４とを接続する配線部ビア３４を含んで構成されている。図２（ｂ）は、図１（ａ）のβ−β線に沿った配線部１４の断面図を示している。図２（ｂ）では、下層配線層３０および上層配線層２４がＸ軸方向に延伸されている場合を例示している。また、下層配線層３０の上面および下面にはバリアメタル３６および３８が形成され、上層配線層２４の上面および下面にはバリアメタル２６および２８が形成されている。なお、本実施の形態においてバリアメタルは必須のものではない。図１（ａ）の＜３＞に示すように、配線部１４を構成する本実施の形態に係る配線部ビア３４は、平面視で略円形状となっている。むろん配線部ビア３４の形状は円形状に限られず、楕円形、矩形等適宜な形状としてよい。
【００２６】
図１（ａ）に示すように、パッド部１６は上層配線層２４によって形成されている。パッド部１６は、半導体装置１０を外部の実装基板、あるいは他の半導体装置と接続する際の接続端子である。
【００２７】
図１（ａ）に示すように、ヒューズ部１２、配線部１４の上面は保護膜としての機能を有するパッシベーション膜２２（本発明に係る「第２の絶縁層」）で覆われている。また、パッド部１６の部分ではパッシベーション膜２２に開口部８６が設けられており、上層配線層２４が露出されている。
【００２８】
ここで、本実施の形態に係るヒューズ部１２の断面形状の特徴について説明する。図１（ａ）、図２（ａ）に示すように、ヒューズ部１２を構成するヒューズ部ビア３２の基板に垂直な方向の断面形状は、上方（＋Ｚ方向）に向かって徐々に広がる形状（以下、「逆テーパ形状」）をなしている。換言すれば、本実施の形態に係るヒューズ部１２は上記で定義した下部のテーパ角が鈍角となっている（つまり、ヒューズ部１２の上部ではテーパ角が鋭角となっている）。以下、逆テーパ形状を有するヒューズ部１２の作用について説明する。
【００２９】
すなわち、ヒューズ部１２を逆テーパ形状とすることでレーザ切断時の応力をヒューズ部１２の上部に集中させる。その結果、ヒューズ部１２の底部からのクラック横広がりが抑制され、隣接するヒューズへの横広がりの到達や隣接ヒューズ間の配線ショート等の不具合が抑制される。さらに、ヒューズ部１２を逆テーパ形状とすることで、レーザ光の受光領域が広くなりかつ切断体積は小さくなる。その結果、ヒューズ部１２が切断しやすくなる。
【００３０】
図８（ｂ）を参照して、上記作用が生ずるメカニズムについて説明する。図８（ａ）に示すテーパ形状のヒューズに対し、図８（ｂ）に示す逆テーパ形状を有する本実施の形態に係るヒューズ部１２において、上記作用が生ずるメカニズムは以下のように説明される。
（１）レーザ光Ｌがヒューズ部１２に照射されることでヒューズ部１２の温度が上昇する。
（２）テーパ角が鋭角であるヒューズ部１２の上部の隅の領域Ｐ２にストレスが集中する。
（３）該ストレスが上層絶縁層８２の損傷をもたらすほどのものである場合は、ヒューズ部１２の溶解時にヒューズ部１２の領域Ｐ２を基点として斜め上方向（図８（ｂ）に示す方向Ｄ２）に向かって上層絶縁層８２の破壊が生じる。
（４）斜め上方に向かって上層絶縁層８２が破壊されるため、隣接するヒューズなどへの不具合の発生が抑制される。また、ヒューズ部１２の切断部から下方に伸びるクラック（図８（ａ）参照）、あるいはクレータの発生等のダメージを抑制することが可能となる。
【００３１】
次に、図３から図５を参照して、上記のような特徴を有するヒューズ部１２を備えた本実施の形態に係る半導体装置１０の製造方法について説明する。以下では２層配線構造を備えた半導体装置１０の製造方法を例示して説明する。
【００３２】
まず、図示しない基板の上部に下層絶縁層１８を形成した後、下層絶縁層１８上に金属をスパッタリングし、公知のフォトリソグラフィ技術、エッチング技術を用いて下層配線層３０を形成する。下層配線層３０の形成に際しては、上下にバリアメタル３６、３８を形成してもよい（図３（ａ）、下層配線層形成工程）。
【００３３】
次に、酸化膜等により上層絶縁層２０を形成する（図３（ｂ）、上層絶縁層形成工程）。
【００３４】
次に、上層絶縁層２０上にレジスト４０を塗布し、フォトリソグラフィ技術によりヒューズ部１２のヒューズ部ビア３２を形成する位置に開口部４２、および配線部１４の配線部ビア３４を形成する位置に開口部４４を形成する（図３（ｃ）、ビアフォトリソグラフィ工程）。
【００３５】
次に、ウェットエッチングにより、ヒューズ部ビア３２を形成するためのビアホール４６（本発明に係る「第１の開口部」）、および配線部ビア３４を形成するためのビアホール４８（本発明に係る「第１の開口部」）を形成する。本ウェットエッチングは等方的に行われるため、ビアホール４６、４８は上層絶縁層２０の表面側の開口が広い形状(テーパ形状)となる（図３（ｄ）、ビアホールウェットエッチング工程）。なお、ビアホール４６、４８の側面が本発明に係る「第１の側面部」である。
【００３６】
次に、ドライエッチングにより、ヒューズ部ビア３２を形成するためのビアホール５０（本発明に係る「第２の開口部」）、および配線部ビア３４を形成するためのビアホール５２（本発明に係る「第２の開口部」）を形成する。本ドライエッチングは異方的に行われるため、ビアホール５０、５２はビアホール４６、４８の各々の底部の上層絶縁層２０の一部を下方に延伸させた形状となる（図３（ｅ）、ビアホールドライエッチング工程）。そして、本ドライエッチングはビアホール５０の側面を順テーパ形状とするエッチング条件で処理されることが望ましい。ビアホール５０の側面が順テーパ形状、すなわち、ヒューズ部ビア３２の下面部のテーパ角が鈍角となることで、下層絶縁層１８のクラック発生が抑制される。この際、配線部ビア３４を形成するためのビアホール５２は、下層配線層３０を露出させるように形成する。なお、ビアホール５０、５２の側面が本発明に係る「第２の側面部」である。
【００３７】
次に、レジスト４０を除去した後、上層絶縁層２０上に上層配線層２４を形成するための金属をスパッタリングして、ビアホール４６、４８、５０、５２を埋め込む（図４（ｆ）、金属スパッタリング工程）。この際、金属でビアホール５０を埋め込むためヒューズ部１２に対応する上層配線層２４の上部は平坦となる。また、上層配線層２４の形成に際しては、上層配線層２４の下面、上面にバリアメタル２６、２８を形成してもよい。
【００３８】
次に、上層配線層２４上にレジスト５４を塗布し、フォトリソグラフィ技術を用いて所定の配線パターンを形成するようにレジスト５４を加工する（図４（ｇ）、配線層フォトリソグラフィ工程）。図４（ｇ）では、配線部１４、パッド部１６に上層配線層２４が残るようにレジスト５４を形成している。
【００３９】
次に、上記工程で形成したレジスト５４によるマスクを用いて上層配線層２４をエッチングする（図４（ｈ）、配線層エッチング工程）。本エッチングによりヒューズ部１２を形成する部分に金属が残留する。
【００４０】
ヒューズ部１２を形成する部分の金属の残留について、図５（ａ）、（ｂ）を参照し、より詳細に説明する。図５（ａ）は図４（ｇ）に相当する図であり、図１（ａ）と同じ方向から見た図４（ｇ）を図２（ａ）と同じ方向から見た図である。また、図５（ｂ）は図４（ｈ）に相当する図であり、図１（ａ）と同じ方向から見た図４（ｈ）を図２（ａ）と同じ方向から見た図である。ただし、図５（ａ）、（ｂ）ではバリアメタル２６、２８を省略している。
【００４１】
図５（ａ）に示すように、本実施の形態では、レジスト５４を引き出し部７０を形成する部分に塗布し、ヒューズ部ビア３２を形成する部分には塗布しない。すなわち、ヒューズ部ビア３２を形成する部分はレジストなしでエッチングする。ヒューズ部ビア３２は上層配線層２４で埋め込まれているため、図５（ｂ）に示すように、エッチング後に上層配線層２４が残留し、しかも残留した上層配線層２４が逆テーパの形状となる。この残留した上層配線層２４がヒューズ部１２を構成する。
【００４２】
次に、窒化膜等でパッシベーション膜２２（保護膜)を成膜した後、フォトリソグラフィ技術、およびエッチング技術を用いてパッド部１６のパッシベーション膜２２を除去し、開口部８６を形成する（図４（ｉ）、パッシベーション膜形成工程）。この際、ヒューズ部１２上のパッシベーション膜２２は除去しないため、レーザ光による切断はこのパッシベーション膜２２を介して行うことになる。
【００４３】
なお、本実施の形態では、ウェットエッチングおよびドライエッチングを用いてビアホール４６、４８、５０、５２を形成する形態を例示して説明したが、これに限られない。
上述した、本実施の形態に係るヒューズ部１２では斜め上方に向かって上層絶縁層８２（図８参照）に相当するパッシベーション膜２２が破壊されることによって隣接するヒューズなどへの不具合の発生が抑制される等の効果は、上面部のテーパ角が鋭角、下面部のテーパ角が鈍角であれば奏するため、他の方法を用いてヒューズ部１２を逆テーパ形状とすることによっても本実施の形態に係る効果を得ることが可能である。また、本実施形態では上層配線層２４がパッシベーション膜２２で被覆される形態を例示して説明したが、これに限られない。上層配線層２４をさらに絶縁層で被覆し、絶縁層上に配線層を形成した後にパッシベーション膜２２で絶縁層と配線層を被覆した形態の場合、ヒューズ部１２上の絶縁層の膜厚が増加するため、さらに本実施の形態に係る効果を得ることが可能である。
【００４４】
ここで、再び図１（ａ）を参照し、本実施の形態に係る半導体装置１０のヒューズ部ビア３２、配線部ビア３４の形状の特徴、およびその作用について説明する。
【００４５】
図１（ａ）に示すように、ヒューズ部ビア３２の逆テーパ部を主として形成している部分（図３（ｄ）に示すビアホール４６に相当する部分、以下「逆テーパ領域」）のＹ軸方向の幅をＡ、Ｘ軸方向の高さをａとする。また、配線部ビア３４の逆テーパ領域（図３（ｄ）に示すビアホール４８に相当する部分）のＹ軸方向の幅をＢ、Ｘ軸方向の高さをｂとする。このとき、本実施の形態に係る半導体装置１０では、以下が成立するように構成している。
Ａ＞Ｂ  ・・・  （式１）
ａ＞ｂ  ・・・  （式２）
【００４６】
本実施の形態に係る半導体装置１０では、（式２）が成立するように、すなわち逆テーパ部領域が深くなるようにヒューズ部ビア３２が形成されるので、図４（ｈ）に示す配線層エッチング工程において、図３（ｄ）のビアホールウェットエッチング工程で形成されるビアホール４６に上層配線層２４を残すことが容易となる、すなわち上面部に鋭角部を有するヒューズ部１２の形成が容易になるという効果を奏する。上記（式１）、（式２）が成立するようにヒューズ部ビア３２の逆テーパ領域、配線部ビア３４の逆テーパ領域が形成されるのは以下の理由による。すなわち、ヒューズ部１２のレジスト４０の開口部４２と配線部１４のレジスト４０の開口部４４のサイズとを比較すると、ヒューズ部１２の開口部４２のほうが配線部１４の開口部４４より大きいため（特にＸ軸方向の開口部の大きさ、図２参照）、図３（ｄ）に示すビアホールウェットエッチング工程時のエッチャントの供給および置換が配線部１４と比較してヒューズ部１２で促進され、ヒューズ部１２におけるエッチングレートが向上するためである。
【００４７】
［第２の実施の形態］
図６および図７を参照して、本実施の形態に係る半導体装置、および半導体装置の製造方法について説明する。本実施の形態は、上記実施の形態に係る半導体装置の製造方法を変更した形態である。従って、半導体装置の構成は上記実施の形態に係る半導体装置１０と同じであるので、同様の構成には同じ符号を付して詳細な説明を省略する。
【００４８】
まず、図示しない基板の上部に下層絶縁層１８を形成した後、下層絶縁層１８上に金属をスパッタリングし、公知のフォトリソグラフィ技術、エッチング技術を用いて下層配線層３０を形成する。下層配線層３０の形成に際しては、上下にバリアメタル３６、３８を形成してもよい（図６（ａ）、下層配線層形成工程）。
【００４９】
次に、酸化膜等により上層絶縁層２０を形成する（図６（ｂ）、上層絶縁層形成工程）。
【００５０】
次に、上層絶縁層２０上にレジスト５６を塗布し、フォトリソグラフィ技術によりヒューズ部１２のヒューズ部ビア３２を形成する位置に開口部５８を形成する（図６（ｃ）、ヒューズウィンドウフォトリソグラフィ工程）。
【００５１】
次に、ウェットエッチングにより、ヒューズ部ビア３２を形成するためのビアホール６０を形成する。本ウェットエッチングは等方的に行われるため、ビアホール６０は上層絶縁層２０の表面側の開口が広い形状（テーパ形状）となる（図６（ｄ）、ヒューズウィンドウウェットエッチング工程）。
【００５２】
次に、ドライエッチングにより、ヒューズ部ビア３２を形成するためのビアホール６２を形成する。本ドライエッチングは異方的に行われるため、ビアホール６２はビアホール６０の底部の上層絶縁層２０の一部を下方に延伸させた形状となる（図６（ｅ）、ヒューズウィンドウドライエッチング工程）。そして、本ドライエッチングはビアホール６２の側面をテーパ形状とするエッチング条件で処理されることが望ましい。ビアホール６２の側面がテーパ形状、すなわち、ヒューズ部ビア３２の下面部のテーパ角が鈍角となることで、下層絶縁層１８のクラック発生が抑制される。
【００５３】
次に、上層絶縁層２０上にレジスト８８を塗布し、フォトリソグラフィ技術により配線部１４の配線部ビア３４を形成する位置に開口部９０を形成した後、ウェットエッチングにより、配線部ビア３４を形成するためのビアホール６４を形成する。本ウェットエッチングは等方的に行われるため、ビアホール６４は上層絶縁層２０の表面側の開口が広い形状（テーパ形状）となる（図７（ｆ）、ビアホールフォトリソグラフィおよびビアホールウェットエッチング工程）。
【００５４】
次に、ドライエッチングにより、配線部ビア３４を形成するためのビアホール６６を形成する。本ドライエッチングは異方的に行われるため、ビアホール６６はビアホール６４の底部の上層絶縁層２０の一部を下方に延伸させた形状となる（図７（ｇ）、ビアホールドライエッチング工程）。この際、配線部ビア３４を形成するためのビアホール６６は、下層配線層３０を露出させるように形成する。
【００５５】
次に、レジスト８８を除去した後、上層絶縁層２０上に上層配線層２４を形成するための金属をスパッタリングして、ビアホール６０、６２、６４、６６を埋め込む（図７（ｈ）、金属スパッタリング工程）。この際、金属でビアホール６０、６２、６４、６６を埋め込むためヒューズ部１２に対応する上層配線層２４の上部は平坦となる。また、上層配線層２４の形成に際しては、上層配線層２４の下面、上面にバリアメタル２６、２８を形成してもよい。
【００５６】
次に、上層配線層２４上にレジスト６８を塗布し、フォトリソグラフィ技術を用いて所定の配線パターンを形成するようにレジスト６８を加工する（図７（ｉ）、配線層フォトリソグラフィ工程）。図７（ｉ）では、配線部１４、パッド部１６に上層配線層２４が残るようにレジスト６８を形成している。
【００５７】
次に、上記工程で形成したレジスト６８によるマスクを用いて上層配線層２４をエッチングする（図７（ｊ）、配線層エッチング工程）。本エッチングによりヒューズ部１２を形成する部分に上層配線層２４が残留し、しかも残留した上層配線層２４が逆テーパの形状となる（図５参照）。
【００５８】
次に、窒化膜等でパッシベーション膜２２（保護膜)を成膜した後、フォトリソグラフィ技術、およびエッチング技術を用いてパッド部１６のパッシベーション膜２２を除去し、開口部８６を形成する（図４（ｉ）と同様、図示省略、パッシベーション膜形成工程）。この際、ヒューズ部１２上のパッシベーション膜２２は除去しないため、レーザ光による切断はこのパッシベーション膜２２を介して行うことになる。
【００５９】
以上のように、本実施の形態に係る半導体装置の製造方法は、上記の半導体装置の製造方法に対して、ヒューズウィンドウのフォトリソグラフィ工程、ウェットエッチング工程およびドライエッチング工程が追加されている（換言すれば、配線部１４のフォトリソグラフィ工程、ウェットエッチング工程およびドライエッチング工程とは別にされている、図６（ｃ）から（ｅ））、図７（ｆ）、（ｇ））。このことにより、ヒューズ部１２のビアホール６０、６２の形成において配線部１４のビアホールのエッチング処理を考慮する必要がなくなり、配線部１４のビアホール形成とは無関係にビアホール６０、６２のエッチング処理時間を設定することが可能となる。その結果、ビアホール６０を形成する際に十分なエッチング時間を設定してヒューズ部１２における主な逆テーパ領域（ヒューズ部１２の上部で鋭角となる形状）を増やすことができるので、レーザ光による切断が行い易いヒューズ部１２を形成することができる。
【符号の説明】
【００６０】
１０    半導体装置
１２    ヒューズ部
１４    配線部
１６    パッド部
１８    下層絶縁層
２０    上層絶縁層
２２    パッシベーション膜
２４    上層配線層
２６、２８    バリアメタル
３０    下層配線層
３２    ヒューズ部ビア
３４    配線部ビア
３６、３８  バリアメタル
４０    レジスト
４２、４４  開口部
４６、４８  ビアホール
５０、５２  ビアホール
５４、５６  レジスト
５８    開口部
６０、６２  ビアホール
６４、６６  ビアホール
６８    レジスト
７０    引き出し部
８０    下層絶縁層
８２    上層絶縁層
８４    金属配線
８６    開口部
８８    レジスト
９０    開口部
Ｄ１、Ｄ２  方向
Ｌ      レーザ光
Ｐ１、Ｐ２  領域
【図１】
2019040963.tif 000003
【図２】
2019040963.tif 000004
【図３】
2019040963.tif 000005
【図４】
2019040963.tif 000006
【図５】
2019040963.tif 000007
【図６】
2019040963.tif 000008
【図７】
2019040963.tif 000009
【図８】
2019040963.tif 000010